"導電性基体上に感光層が形成された有機感光体であって、前記感光層は、1少なくとも電荷発生剤を含有する電荷発生層、少なくとも電荷輸送剤とバインダー樹脂とを含有する電荷輸送層が順次積層された感光層、又は、2少なくとも電荷発生剤、電荷輸送剤、及びバインダー樹脂を含有する感光層であり、前記バインダー樹脂は下記一般式Iで表される共重合ポリカーボネート樹脂と、下記一般式IIで表されるポリカーボネート樹脂とを含有し、前記一般式Iで表される共重合ポリカーボネート樹脂の含有量が、前記一般式IIで表されるポリカーボネート樹脂の含有量に対して質量基準で2倍以上30倍以下であり、前記電荷輸送剤の含有量が、前記バインダー樹脂100質量部に対して、55質量部以下であることを特徴とする電子写真感光体。一般式I中、nm=1であり、0.35≦m<0.7である。W1は単結合、-O-、又は-CO-である。R1~R4はそれぞれ独立に、水素原子、アルキル基、又はアリール基であり、R3及びR4は互いに結合してシクロアルキリデン基を形成してもよい。一般式II中、pq=1であり、0≦p<0.35である。W2は単結合、-O-、又は-CO-である。R5~R8はそれぞれ独立に、水素原子、アルキル基、又はアリール基であり、R7及びR8は互いに結合してシクロアルキリデン基を形成してもよい。前記一般式Iで表される共重合ポリカーボネート樹脂の、W1が単結合である、請求項1記載の電子写真感光体。前記電荷輸送剤が下記一般式III又はIVで表される化合物を正孔輸送剤として含むことを特徴とする、請求項1又は2記載の電子写真感光体。一般式III中、R9~R15はそれぞれ独立に、水素原子、アルキル基、アルコキシ基、又はアリール基であり、R11~R15から選択される隣接する2つの基は互いに結合して環を形成してもよい。aは0~5の整数を表す。一般式IV中、R16~R23はそれぞれ独立に、水素原子、アルキル基、アルコキシ基、又はアリール基である。bは0~5の整数を表し、cは0~4の整数を表し、kは0又は1を表す。像担持体と、前記像担持体の表面を帯電させるための帯電部と、前記像担持体の表面を露光して静電潜像を形成するための露光部と、前記静電潜像をトナー像として現像するための現像部と、前記トナー像を前記像担持体から被転写体へ転写するための転写部と、を有し、前記帯電部が接触帯電方式である画像形成装置の前記像担持体として使用されることを特徴とする、請求項1~3いずれか記載の電子写真感光体。像担持体と、前記像担持体の表面を帯電させるための帯電部と、前記像担持体の表面を露光して静電潜像を形成するための露光部と、前記静電潜像をトナー像として現像するための現像部と、前記トナー像を前記像担持体から被転写体へ転写するための転写部と、を有し、前記像担持体が請求項1~3いずれか記載の電子写真感光体であることを特徴とする、画像形成装置。前記帯電部が接触帯電方式であることを特徴とする、請求項5記載の画像形成装置。しかし、特許文献1に記載の電子写真感光体では、感光層の摩耗量を充分に抑制できない場合があった。具体的には、特許文献1では、得られた単層型電子写真感光体を、非接触帯電方式の帯電部を備えた画像形成装置に備えて、感光層の摩耗量の低減等を検討しており、接触帯電方式の帯電部を備えた画像形成装置の像担持体として電子写真感光体を用いた場合には、実際には感光層の摩耗量を充分に抑制できない場合があった。このように、特許文献1では、接触帯電方式及び非接触帯電方式のいずれにおいても、感光層の磨耗を抑制できる電子写真感光体は得られていない。また、特許文献2では、電子写真感光体の磨耗性の問題を解消するために、特定の構造のポリカーボネート樹脂をバインダー樹脂として用いているが、耐摩耗性は十分ではなくさらなる改良が望まれるものであった。また、特許文献2で使用されるバインダー樹脂を用いる場合、電荷輸送剤とバインダー樹脂との相溶性の問題から、電荷輸送剤の種類によっては、感光層で電荷輸送剤の結晶化が起こりやすく、電気特性に優れた電子写真感光体を得難い問題がある。本発明は、かかる事情に鑑みてなされたものであって、摩耗量が少なく、かつ、電荷輸送剤の結晶化が起こり難く電気特性に優れた耐久性の高い電子写真感光体を提供することを目的とする。また、本発明は、前述の電子写真感光体を像担持体として備える画像形成装置を提供することを目的とする。本発明者らは、導電性基体上に感光層が形成された電子写真用の有機感光体において、バインダー樹脂として、特定の構造の2種のポリカーボネート樹脂をブレンドして用い、かつバインダー樹脂に対する電荷輸送剤の量を特定量とすることよって、耐摩耗性及び電気的特性に優れる電子写真感光体が得られることを見出し、本発明を完成するに至った。より具体的には本発明は以下のものを提供する。1導電性基体上に感光層が形成された有機感光体であって、前記感光層は、1少なくとも電荷発生剤を含有する電荷発生層、少なくとも電荷輸送剤とバインダー樹脂とを含有する電荷輸送層が順次積層された感光層、又は、2少なくとも電荷発生剤、電荷輸送剤、及びバインダー樹脂を含有する感光層であり、前記バインダー樹脂は下記一般式Iで表される共重合ポリカーボネート樹脂と、下記一般式IIで表されるポリカーボネート樹脂とを含有し、前記一般式Iで表される共重合ポリカーボネート樹脂の含有量が、前記一般式IIで表されるポリカーボネート樹脂の含有量に対して質量基準で2倍以上30倍以下であり、前記電荷輸送剤の含有量が、前記バインダー樹脂100質量部に対して、55質量部以下であることを特徴とする電子写真感光体。一般式I中、nm=1であり、0.35≦m<0.7である。W1は単結合、-O-、又は-CO-である。R1~R4はそれぞれ独立に、水素原子、アルキル基、又はアリール基であり、R3及びR4は互いに結合してシクロアルキリデン基を形成してもよい。一般式II中、pq=1であり、0≦p<0.35である。W2は単結合、-O-、又は-CO-である。R5~R8はそれぞれ独立に、水素原子、アルキル基、又はアリール基であり、R7及びR8は互いに結合してシクロアルキリデン基を形成してもよい。2前記一般式Iで表される共重合ポリカーボネート樹脂の、W1が単結合である、1記載の電子写真感光体。3前記電荷輸送剤が下記一般式III又はIVで表される化合物であることを特徴とする、1又は2記載の電子写真感光体。一般式III中、R9~R15はそれぞれ独立に、水素原子、アルキル基、アルコキシ基、又はアリール基であり、R11~R15から選択される隣接する2つの基は互いに結合して環を形成してもよい。aは0~5の整数を表す。一般式IV中、R16~R23はそれぞれ独立に、水素原子、アルキル基、アルコキシ基又はアリール基である。bは0~5の整数を表し、cは0~4の整数を表し、kは0又は1を表す。4像担持体と、前記像担持体の表面を帯電させるための帯電部と、前記像担持体の表面を露光して静電潜像を形成するための露光部と、前記静電潜像をトナー像として現像するための現像部と、前記トナー像を前記像担持体から被転写体へ転写するための転写部と、を有し、前記帯電部が接触帯電方式である画像形成装置の前記像担持体として使用されることを特徴とする、1~3いずれか記載の電子写真感光体。5像担持体と、前記像担持体の表面を帯電させるための帯電部と、前記像担持体の表面を露光して静電潜像を形成するための露光部と、前記静電潜像をトナー像として現像するための現像部と、前記トナー像を前記像担持体から被転写体へ転写するための転写部と、を有し、前記像担持体が1~3いずれか記載の電子写真感光体であることを特徴とする、画像形成装置。6前記帯電部が接触帯電方式であることを特徴とする、5記載の画像形成装置。本発明によれば、摩耗量が少なく、かつ、電荷輸送剤の結晶化が起こり難く電気特性に優れた耐久性の高い電子写真感光体及び画像形成装置が得られる。以下、本発明の実施形態について説明するが、本発明は、これらに限定されるものではない。[第1の実施形態]第1の実施形態は、導電性基体上に、下記1又は2から選ばれる感光層が形成され、1少なくとも電荷発生剤を含有する電荷発生層、少なくとも電荷輸送剤とバインダー樹脂とを含有する電荷輸送層が順次積層された感光層、2少なくとも電荷発生剤、電荷輸送剤、及びバインダー樹脂を含有する感光層、感光層に含まれるバインダー樹脂が、下記一般式Iで表される共重合ポリカーボネート樹脂と、下記一般式IIで表されるポリカーボネート樹脂とを含有し、一般式Iで表される共重合ポリカーボネート樹脂の含有量が、一般式IIで表されるポリカーボネート樹脂の含有量に対して質量基準で2倍以上30倍以下であり、電荷輸送剤の含有量が、バインダー樹脂100質量部に対して55質量部以下であることを特徴とする電子写真感光体に関する。一般式I中、nm=1であり、0.35≦m<0.7である。W1は単結合、-O-、又は-CO-である。R1~R4はそれぞれ独立に、水素原子、アルキル基、又はアリール基であり、R3及びR4は互いに結合してシクロアルキリデン基を形成してもよい。一般式II中、pq=1であり、0≦p<0.35である。W2は単結合、-O-、又は-CO-である。R5~R8はそれぞれ独立に、水素原子、アルキル基、又はアリール基であり、R7及びR8は互いに結合してシクロアルキリデン基を形成してもよい。ここで、電子写真感光体以下、単に感光体と記載する場合があるには、単層型と積層型とがあるが、本発明の電子写真感光体はいずれにも適用可能である。なお、本出願の明細書及び特許請求の範囲において、積層型感光体の電荷輸送層、又は単層型感光体の感光層に含まれる樹脂をバインダー樹脂と呼ぶ。また、積層型感光体の電荷発生層が樹脂を含む場合に、電荷発生層に含まれる樹脂をベース樹脂と呼ぶ。以下、積層型感光体、及び単層型感光体について順に説明する。1.積層型感光体図1aに示すように、電子写真感光体において積層型感光体10は、導電性基体11上に蒸着又は塗布等の手段によって、電荷発生剤を含有する電荷発生層12を形成し、次いで電荷発生層12上に、電荷輸送剤と特定のバインダー樹脂とを含む塗布液を塗布した後に乾燥させて電荷輸送層13を形成することにより作成できる。積層型の電子写真感光体は、電荷輸送剤の種類を適宜選択することにより、正負いずれの帯電方式にも適用可能である。また、図1bに示すように、感光層を形成する前に、導電性基体11上に、下引き層14を予め形成しておくことも好ましい。下引き層14を設けることにより、導電性基体11側の電荷の感光層への注入を防ぐとともに、感光層の導電性基体11上への結着を強固にし、導電性基体11の表面上の欠陥を被覆して平滑化することができるためである。以下、積層型感光体に関して、導電性基体、及び感光層について順に説明する。導電性基体積層型感光体において用いる導電性基体は、電子写真感光体の導電性基体として用いることができるものであれば、特に限定されない。具体的には、例えば、導電性を有する材料で少なくとも表面部が構成されるもの等が挙げられる。すなわち、具体的には、例えば、導電性を有する材料からなるものであってもよいし、プラスチック材料等の表面を、導電性を有する材料で被覆したものであってもよい。また、導電性を有する材料としては、例えば、アルミニウム、鉄、銅、錫、白金、銀、バナジウム、モリブデン、クロム、カドミウム、チタン、ニッケル、パラジウム、インジウム、ステンレス鋼、真鍮等が挙げられる。また、導電性を有する材料としては、導電性を有する材料を1種で用いてもよいし、2種以上を組み合わせて、例えば、合金等として用いてもよい。また、前記導電性基体としては、上記の中でも、アルミニウム又はアルミニウム合金からなることが好ましい。そうすることによって、より好適な画像を形成することができる感光体を提供することができる。このことは、感光層から導電性基体への電荷の移動が良好であることによると考えられる。導電性基体の形状は、使用する画像形成装置の構造に合わせて適宜選択することができ、例えば、シート状、ドラム状等の基体が好適に使用できる。感光層<感光層を構成する材料>積層型感光体は、導電性基体上に、少なくとも電荷発生剤を含む電荷発生層、及び少なくとも電荷輸送剤とバインダー樹脂とを含む電荷輸送層を積層して構成され、電荷発生層はベース樹脂を含んでいてもよい。以下、バインダー樹脂、電荷輸送剤、電荷発生剤、ベース樹脂について順に説明する。バインダー樹脂積層型感光体において電荷輸送層に用いるバインダー樹脂は、下記一般式Iで表される共重合ポリカーボネート樹脂以下、バインダー樹脂Iとも称すると、下記一般式IIで表されるポリカーボネート樹脂以下、バインダー樹脂IIとも称するとを含有する樹脂を用いる。一般式I中、nm=1であり、0.35≦m<0.7である。W1は単結合、-O-、又は-CO-である。R1~R4はそれぞれ独立に、水素原子、アルキル基、又はアリール基であり、R3及びR4は互いに結合してシクロアルキリデン基を形成してもよい。一般式II中、pq=1であり、0≦p<0.35である。W2は単結合、-O-、又は-CO-である。R5~R8はそれぞれ独立に、水素原子、アルキル基、又はアリール基であり、R7及びR8は互いに結合してシクロアルキリデン基を形成してもよい。一般式Iの共重合ポリカーボネート又は一般式IIのポリカーボネートが有する置換基R1~R8がアルキル基である場合、炭素原子数1~12のアルキル基が好ましく、炭素原子数1~8のアルキル基がより好ましく、炭素原子数1~6のアルキル基が特に好ましい。R1~R8で表される置換基がアルキル基である場合の具体例としては、メチル基、エチル基、n-プロピル基、iso-プロピル基、n-ブチル基、sec-ブチル基、ter-ブチル基、n-ペンチル基、iso-ペンチル基、tert-ペンチル基、ネオペンチル基、n-ヘキシル基、iso-ヘキシル基、n-ヘプチル基、n-オクチル基、2-エチルヘキシル基、tert-オクチル基、n-ノニル基、n-デシル基、n-ウンデシル基等が挙げられる。また、一般式I及びIIにおいて、R3とR4、及びR7とR8とは互いに結合して環を形成してもよい。R3とR4、及びR7とR8が環を形成する場合、環は4~8員環であるのが好ましく、5~6員環であるのがより好ましい。一般式I及びIIにおいて置換基R1~R8がアリール基である場合、フェニル基、又は2~6個のベンゼン環が縮合されるか単結合により連結されて形成される基が好ましい。アリール基に含まれるベンゼン環の数は、1~6が好ましく、1~3がより好ましく、1又は2が特に好ましい。R1~R8で表される置換基がアリール基である場合の具体例としては、フェニル基、ナフチル基、ビフェニリル基、アントリル基、フェナントリル基、ピレニル基等が挙げられる。一般式IにおけるW1は、単結合がより好ましい。W1が単結合であるバインダー樹脂を用いることにより、特に耐摩耗性に優れた感光体を得やすい。電荷輸送層におけるバインダー樹脂Iの含有量は、バインダー樹脂IIの含有量に対して、質量基準で2倍以上30倍以下であり、2.5倍以上20倍以下が好ましく、3倍以上10倍以下がより好ましい。バインダー樹脂I及びバインダー樹脂IIの含有量をかかる範囲とすることで、耐摩耗性に優れる感光体を得ることができる。また、バインダー樹脂がかかる範囲の量でバインダー樹脂IIを含むことにより、耐摩耗性を損なうことなく電荷輸送剤とバインダー樹脂との相溶性が改良されるため、電荷輸送剤の結晶化が抑制され、電気的特性に優れる感光体が得られる。バインダー樹脂I及びバインダー樹脂IIの製造方法は特に限定されない。バインダー樹脂I及びバインダー樹脂IIは、例えば、一般式I及びIIに記載の繰り返し単位に対応するビスフェノール化合物を用いて、公知のポリカーボネート樹脂の製造方法に従い製造できる。バインダー樹脂I及びバインダー樹脂IIは、本発明の目的を阻害しない限り、ランダム共重合体及びブロック共重合体のいずれも使用できる。また、バインダー樹脂I及びバインダー樹脂IIは、粘度平均分子量が5,000~200,000であるのが好ましく、20,000~60,000であるのがより好ましい。バインダー樹脂の粘度平均分子量をかかる範囲とすることにより、バインダー樹脂が適度な硬さとなり、バインダー樹脂中に良好に電荷輸送剤が分散することによって、電気的特性及び耐磨耗性に優れる感光体が得られる。ポリカーボネート樹脂の粘度平均分子量[M]は、オストワルド粘度計によって、極限粘度[η]を求め、Schnellの式によって、[η]=1.23×10-4M0.83より算出できる。なお、[η]は、20°Cで、塩化メチレンを溶媒として、濃度が6.0g/dm3となるようにポリカーボネート樹脂を溶解させて得られるポリカーボネート樹脂溶液を用いて測定できる。電荷輸送層における、バインダー樹脂の総量に対する、バインダー樹脂I及びバインダー樹脂IIの含有量は、本発明の目的を阻害しない範囲で特に限定されないが、70質量以上が好ましく、90質量以上がより好ましく、100質量であるのが特に好ましい。電荷輸送層のバインダー樹脂は、本発明の目的を阻害しない範囲で、バインダー樹脂I及びバインダー樹脂IIの他の樹脂を含んでいてもよい。電荷輸送層のバインダー樹脂が含有してもよい樹脂としては、ポリアリレート樹脂、スチレン-ブタジエン共重合体、スチレン-アクリロニトリル共重合体、スチレン-マレイン酸共重合体、アクリル共重合体、スチレン-アクリル酸共重合体、ポリエチレン樹脂、エチレン-酢酸ビニル共重合体、塩素化ポリエチレン樹脂、ポリ塩化ビニル樹脂、ポリプロピレン樹脂、アイオノマー樹脂、塩化ビニル-酢酸ビニル共重合体、アルキド樹脂、ポリアミド樹脂、ポリウレタン樹脂、ポリスルホン樹脂、ジアリルフタレート樹脂、ケトン樹脂、ポリビニルアセタール樹脂、ポリビニルブチラール樹脂、ポリエーテル樹脂、シリコーン樹脂、エポキシ樹脂、フェノール樹脂、尿素樹脂、メラミン樹脂、エポキシアクリレート樹脂、及びウレタン-アクリレート樹脂等が挙げられる。電荷輸送剤電荷輸送剤は、電子写真感光体の感光層に含まれる電荷輸送剤として用いることができるものであれば、特に限定されない。また、電荷輸送剤としては、一般的に、正孔輸送剤と電子輸送剤とが挙げられる。好適に使用できる正孔輸送剤としては、例えば、ベンジジン誘導体、2,5-ジ4-メチルアミノフェニル-1,3,4-オキサジアゾール等のオキサジアゾール系化合物、9-4-ジエチルアミノスチリルアントラセン等のスチリル系化合物、ポリビニルカルバゾール等のカルバゾール系化合物、有機ポリシラン化合物、1-フェニル-3-p-ジメチルアミノフェニルピラゾリン等のピラゾリン系化合物、ヒドラゾン系化合物、トリフェニルアミン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物、縮合多環式化合物等が挙げられる。これらの中でも、トリフェニルアミン系化合物が好ましく、下記一般式III又はIVで表されるトリフェニルアミン系化合物がより好ましい。一般式III中、R9~R15はそれぞれ独立に、水素原子、アルキル基、アルコキシ基、又はアリール基であり、R11~R15から選択される隣接する2つの基は互いに結合して環を形成してもよい。aは0~5の整数を表す。一般式IV中、R16~R23はそれぞれ独立に、水素原子、アルキル基、アルコキシ基、又はアリール基である。bは0~5の整数を表し、cは0~4の整数を表し、kは0又は1を表す。一般式III又は一般式IVで表される化合物が有する置換基R9~R23がアルキル基である場合、炭素原子数1~12のアルキル基が好ましく、炭素原子数1~8のアルキル基がより好ましく、炭素原子数1~6のアルキル基が特に好ましい。R9~R23で表される置換基がアルキル基である場合の具体例としては、メチル基、エチル基、n-プロピル基、iso-プロピル基、n-ブチル基、sec-ブチル基、ter-ブチル基、n-ペンチル基、iso-ペンチル基、tert-ペンチル基、ネオペンチル基、n-ヘキシル基、iso-ヘキシル基、n-ヘプチル基、n-オクチル基、2-エチルヘキシル基、tert-オクチル基、n-ノニル基、n-デシル基、n-ウンデシル基等が挙げられる。また、一般式IIIの化合物において、R11~R15から選択される隣接する2つの基は互いに結合して環を形成してもよい。R11~R15から選択される隣接する2つの基が環を形成する場合、環は4~8員環であるのが好ましく、5~6員環であるのがより好ましい。一般式III又は一般式IVで表される化合物が有する置換基R9~R23がアルコキシ基である場合、炭素原子数1~12のアルコキシ基が好ましく、炭素原子数1~8のアルコキシ基がより好ましく、炭素原子数1~6のアルコキシ基が特に好ましい。R9~R23で表される置換基がアルコキシ基である場合の具体例としては、メトキシ基、エトキシ基、n-プロピルオキシ基、iso-プロピルオキシ基、n-ブチルオキシ基、sec-ブチルオキシ基、ter-ブチルオキシ基、n-ペンチルオキシ基、iso-ペンチルオキシ基、tert-ペンチルオキシ基、ネオペンチルオキシ基、n-ヘキシルオキシ基、iso-ヘキシルオキシ基、n-ヘプチルオキシ基、n-オクチルオキシ基、2-エチルヘキシルオキシ基、tert-オクチルオキシ基、n-ノニルオキシ基、n-デシルオキシ基、n-ウンデシルオキシ基、n-ドデシルオキシ基等が挙げられる。一般式III又は一般式IVで表される化合物が有する置換基R9~R23がアリール基である場合、フェニル基、又は2~6個のベンゼン環が縮合されるか単結合により連結されて形成される基が好ましい。アリール基に含まれるベンゼン環の数は、1~6が好ましく、1~3がより好ましく、1又は2が特に好ましい。R9~R23で表される置換基がアリール基である場合の具体例としては、フェニル基、ナフチル基、ビフェニリル基、アントリル基、フェナントリル基、ピレニル基等が挙げられる。好適に使用できる電子輸送剤としては、電子写真感光体の感光層に含まれる電子輸送剤として用いることができるものであれば、特に限定されない。具体的には、例えば、ナフトキノン誘導体、ジフェノキノン誘導体、アントラキノン誘導体、アゾキノン誘導体、ニトロアントアラキノン誘導体、ジニトロアントラキノン誘導体等のキノン誘導体、マロノニトリル誘導体、チオピラン誘導体、トリニトロチオキサントン誘導体、3,4,5,7-テトラニトロ-9-フルオレノン誘導体、ジニトロアントラセン誘導体、ジニトロアクリジン誘導体、テトラシアノエチレン、2,4,8-トリニトロチオキサントン、ジニトロベンゼン、ジニトロアントラセン、ジニトロアクリジン、無水コハク酸、無水マレイン酸、ジブロモ無水マレイン酸等が挙げられる。これらの中では、キノン誘導体がより好ましい。電荷発生剤積層型電子写真感光体の感光層に用いる電荷発生剤は、電子写真感光体の電荷発生剤として用いることができるものであれば特に限定されない。具体的には、X型無金属フタロシアニンx-H2Pc、Y型オキソチタニルフタロシアニンY-TiOPc、ペリレン顔料、ビスアゾ顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、セレン、セレン-テルル、セレン-ヒ素、硫化カドミウム、アモルファスシリコン等の無機光導電材料の粉末、ピリリウム塩、アンサンスロン系顔料、トリフェニルメタン系顔料、スレン系顔料、トルイジン系顔料、ピラゾリン系顔料、及びキナクリドン系顔料等が挙げられる。また、電荷発生剤は、所望の領域に吸収波長を有するように、単独で用いてもよいし、2種以上を組み合わせて用いてもよい。さらに、前述の電荷発生剤のうち、特に半導体レーザー等の光源を使用したレーザービームプリンターやファクシミリ等のデジタル光学系の画像形成装置には、700nm以上の波長領域に感度を有する感光体が必要となるため、例えば、無金属フタロシアニンやオキソチタニルフタロシアニン等のフタロシアニン系顔料が好適に用いられる。なお、上記フタロシアニン系顔料の結晶形については特に限定されず、種々のものが使用される。また、ハロゲンランプ等の白色の光源を使用した静電式複写機等のアナログ光学系の画像形成装置には、可視領域に感度を有する感光体が必要となるため、例えば、ペリレン顔料やビスアゾ顔料等が好適に用いられる。ベース樹脂電荷発生層を導電性基体上に、電荷発生剤を含む溶液を塗布して形成する場合、電荷発生剤とともにベース樹脂が使用される。電荷発生層に用いるベース樹脂は、電荷輸送層において用いるバインダー樹脂を用いることができ、電荷輸送層において用いるバインダー樹脂の他の樹脂を用いることもできる。電荷発生層のベース樹脂として使用できる、電荷輸送層において用いるバインダー樹脂の他の樹脂の具体例としては、ビスフェノールZ型ポリカーボネート樹脂、ビスフェノールZC型ポリカーボネート樹脂、ビスフェノールC型ポリカーボネート樹脂、ビスフェノールA型ポリカーボネート樹脂、ポリアリレート樹脂、スチレン-ブタジエン共重合体、スチレン-アクリロニトリル共重合体、スチレン-マレイン酸共重合体、アクリル共重合体、スチレン-アクリル酸共重合体、ポリエチレン樹脂、エチレン-酢酸ビニル共重合体、塩素化ポリエチレン樹脂、ポリ塩化ビニル樹脂、ポリプロピレン樹脂、アイオノマー樹脂、塩化ビニル-酢酸ビニル共重合体、アルキド樹脂、ポリアミド樹脂、ポリウレタン樹脂、ポリスルホン樹脂、ジアリルフタレート樹脂、ケトン樹脂、ポリビニルアセタール樹脂、ポリビニルブチラール樹脂、ポリエーテル樹脂、シリコーン樹脂、エポキシ樹脂、フェノール樹脂、尿素樹脂、メラミン樹脂、エポキシアクリレート樹脂、及びウレタン-アクリレート樹脂等が挙げられる。電荷発生層に用いるベース樹脂は、1種を単独で用いてもよく、2種以上を併用してもよい。<感光層の作成方法>積層型感光体における感光層は、導電性基体上、又は、導電性基体上に形成された下引き層の上に、電荷発生層及び電荷輸送層を順次積層して形成される。積層型感光体における電荷発生層の膜厚は0.1~5μmが好ましく、0.1~3μmがより好ましい。また、電荷輸送層の膜厚は2~100μmが好ましく、5~50μmがより好ましい。電荷発生層における電荷発生剤の含有量は本発明の目的を阻害しない範囲で特に限定されない。電荷発生層を塗布液の塗布により形成する場合、電荷発生剤の量は、ベース樹脂100質量部に対して10~500質量部が好ましく、30~300質量部であるのがより好ましい。電荷輸送層における電荷輸送剤の含有量は、バインダー樹脂100質量部に対して55質量部以下であり、5~55質量部が好ましく、10~55質量部がより好ましい。なお、電荷輸送剤の量は電荷輸送層における、正孔輸送剤と電子輸送剤の量の合計量である。電荷輸送剤の量をかかる範囲とすることにより、耐摩耗性に優れた積層型感光体を得やすい。電荷発生層の形成方法としては、電荷発生剤の真空蒸着、又は少なくとも電荷発生剤、ベース樹脂、及び溶剤を含む塗布液の塗布が挙げられる。電荷発生層の形成方法としては、高価な蒸着装置が不要であり、製膜操作が容易であることから、少なくとも電荷発生剤、ベース樹脂、及び溶剤を含む塗布液の塗布が好ましい。また、電荷輸送層の形成方法としては、少なくとも、電荷輸送剤、バインダー樹脂、及び溶剤を含む塗布液の塗布が挙げられる。感光層形成用の塗布液の調製に用いる溶媒としては、感光層形成用塗布液に従来用いられている種々の有機溶剤が使用可能である。具体的には、メタノール、エタノール、イソプロパノール、ブタノール等のアルコール類;n-ヘキサン、オクタン、シクロヘキサン等の脂肪族系炭化水素;ベンゼン、トルエン、キシレン等の芳香族系炭化水素;ジクロロメタン、ジクロロエタン、クロロホルム、四塩化炭素、クロロベンゼン等のハロゲン化炭化水素;ジメチルエーテル、ジエチルエーテル、テトラヒドロフラン、ジオキサン、ジオキソラン、エチレングリコールジメチルエーテル、ジエチレングリコールジメチルエーテル等のエーテル類;アセトン、メチルエチルケトン、メチルイソブチルケトン、シクロヘキサノン等のケトン類;酢酸エチル、酢酸メチル等のエステル類;N,N-ジメチルホルムアルデヒド、N,N-ジメチルホルムアミド、ジメチルスルホキシド等の非プロトン性極性有機溶媒が挙げられる。電荷発生層用又は電荷輸送層用の塗布液には、電子写真特性に悪影響を与えない範囲で、従来公知の種々の添加剤を配合することができる。塗布液に配合する好適な添加剤としては、例えば、酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等が挙げられる。また、電荷輸送剤や電荷発生剤の分散性、感光層表面の平滑性をよくするために界面活性剤、レベリング剤等を使用してもよい。電荷発生層用又は電荷輸送層用の塗布液の塗布方法は特に限定されないが、例えば、スピンコーター、アプリケーター、スプレーコーター、バーコーター、ディップコーター、ドクターブレード等を用いる方法が挙げられる。上記の方法により、塗布液を塗布して形成された皮膜は、高温乾燥機や減圧乾燥機等を用いて乾燥することにより溶媒を除去され電荷発生層及び電荷輸送層とされる。乾燥温度としては40~150°Cが好ましい。かかる温度範囲で、皮膜を乾燥することにより、溶媒の除去が速やかに進行し、均一な厚さの電荷発生層及び電荷輸送層を効率よく形成できるためである。乾燥温度が高すぎる場合、感光層に含まれる成分が熱分解する場合があり好ましくない。なお、下引き層は、樹脂と、酸化亜鉛や酸化チタン等の無機微粒子と、溶媒とから塗布液を調製し、これを導電性基体上に塗布した後に乾燥して形成することができる。2.単層型感光体電子写真感光体は、正負いずれの帯電方式においても使用できること、感光層が単一の層であることから感光体の製造が容易であること、層間の界面が少なく光学的特性に優れること等から、単層型感光体とすることも好ましい。図2aに示すように、電子写真感光体において単層型感光体20は、導電性基体11上に単一の感光層21を設けたものである。単層型感光体における感光層は、例えば、電荷輸送剤と、電荷発生剤と、バインダー樹脂と、必要に応じてレベリング剤等とを適当な溶媒に溶解又は分散させて得た塗布液を、導電性基体11上に塗布した後に乾燥することにより形成できる。また、図2bに示すように、導電性基体11上に、下引き層14を介して感光層21を形成することも好ましい。以下、単層型感光体に関して、導電性基体、及び感光層について順に説明する。導電性基体単層型感光体に用いる導電性基体は、前述の積層型感光体に用いる導電性基体と同様の材料からなる基体を使用できる。また、導電性基体の形状は、使用する画像形成装置の構造に合わせて適宜選択することができ、例えば、シート状、ドラム状等の基体が好適に使用できる。感光層<感光層を構成する材料>単層型感光体における感光層を構成する主たる材料としては、バインダー樹脂、電荷輸送剤、及び電荷発生剤が挙げられる。バインダー樹脂は、積層型感光体の電荷輸送層に含まれるバインダー樹脂と同様に、バインダー樹脂I及びバインダー樹脂IIを前述の比率で含む樹脂を用いる。また、電荷輸送剤及び電荷発生剤は、積層型感光体と同様の材料を使用できる。<感光層の製造方法>単層型感光体の感光層は、電荷輸送剤、電荷発生剤、バインダー樹脂、及び溶媒から塗布液を調製し、積層型感光体における電荷発生層、及び電荷輸送層の形成方法と同様の方法により形成することができる。単層型感光体の感光層における、電荷輸送剤の使用量は、バインダー樹脂100質量部に対して55質量部以下であり、5~55質量部が好ましく、10~55質量部がより好ましい。なお、電荷輸送剤の量は感光層における正孔輸送剤と電子輸送剤の量の合計量である。電荷輸送剤の量をかかる範囲とすることにより耐摩耗性に優れた単層型感光体を得やすい。単層型感光体の感光層における、電荷発生剤の使用量は、バインダー樹脂100質量部に対して0.01~30質量部が好ましく、0.1~20質量部がより好ましく、0.4~10質量部が特に好ましい。電荷発生剤の使用量をかかる範囲とすることにより、感光体の耐摩耗性を低下させることなく、電気特性に優れる感光体を製造できる。単層型感光体の感光層の厚さは、感光層として好適な機能を有する限り特に限定されない。具体的には、例えば、5~100μmであることが好ましく、10~50μmであることがより好ましい。[第2の実施形態]第2の実施形態は、像担持体と、像担持体の表面を帯電させるための帯電部と、像担持体の表面を露光して静電潜像を形成するための露光部と、静電潜像をトナー像として現像するための現像部と、トナー像を像担持体から被転写体へ転写するための転写部とを有する画像形成装置に関する。また、本発明の画像形成装置としては、後述するような、複数色のトナーを用いるタンデム方式のカラー画像形成装置が好ましい。ここでは、タンデム方式のカラー画像形成装置について説明する。なお、本実施形態に係る電子写真感光体を備えた画像形成装置は、各表面上にそれぞれ異なった各色のトナーによるトナー像を形成させるために、所定方向に並設された、複数の像担持体と、各像担持体に対向して配置され、表面にトナーを担持して搬送し、搬送されたトナーを、各像担持体の表面にそれぞれ供給する、現像ローラーを備えた複数の現像部とを備え、像担持体として、第1の実施形態に係る電子写真感光体を用いる。図3は、本発明の実施形態に係る電子写真感光体を備えた画像形成装置の構成を示す概略図である。ここでは、カラープリンター1を例に挙げて説明する。このカラープリンター1は、図3に示すように、箱型の機器本体1aを有している。この機器本体1a内には、用紙Pを給紙する給紙部2と、この給紙部2から給紙された用紙Pを搬送しながら当該用紙Pに画像データ等に基づくトナー像を転写する画像形成部3と、この画像形成部3で用紙P上に転写された未定着トナー像を用紙Pに定着する定着処理を施す定着部4とが設けられている。さらに、機器本体1aの上面には、定着部4で定着処理の施された用紙Pが排紙される排紙部5が設けられている。給紙部2は、給紙カセット121、ピックアップローラー122、給紙ローラー123,124,125、及びレジストローラー126を備えている。給紙カセット121は、機器本体1aから挿脱可能に設けられ、各サイズの用紙Pを貯留する。ピックアップローラー122は、給紙カセット121の図3に示す左上方位置に設けられ、給紙カセット121に貯留されている用紙Pを1枚ずつ取り出す。給紙ローラー123,124,125は、ピックアップローラー122によって取り出された用紙Pを用紙搬送路に送り出す。レジストローラー126は、給紙ローラー123,124,125によって用紙搬送路に送り出された用紙Pを一時待機させた後、所定のタイミングで画像形成部3に供給する。また、給紙部2は、機器本体1aの図3に示す左側面に取り付けられる不図示の手差しトレイとピックアップローラー127とをさらに備えている。このピックアップローラー127は、手差しトレイに載置された用紙Pを取り出す。ピックアップローラー127によって取り出された用紙Pは、給紙ローラー123,125によって用紙搬送路に送り出され、レジストローラー126によって、所定のタイミングで画像形成部3に供給される。画像形成部3は、画像形成ユニット7と、この画像形成ユニット7によってその表面接触面にコンピューター等から電送された画像データに基づくトナー像が1次転写される中間転写ベルト31と、この中間転写ベルト31上のトナー像を給紙カセット121から送り込まれた用紙Pに2次転写させるための2次転写ローラー32とを備えている。画像形成ユニット7は、上流側図3では右側から下流側に向けて順次配設されたブラック用ユニット7Kと、イエロー用ユニット7Yと、シアン用ユニット7Cと、マゼンタ用ユニット7Mとを備えている。各ユニット7K,7Y,7C及び7Mは、それぞれの中央位置に像担持体であるドラム型の電子写真感光体37が矢符時計回り方向に回転可能に配置されている。そして、各電子写真感光体37の周囲には、帯電部39、露光部38、現像部71、不図示のクリーニング部及び除電器等が、回転方向上流側から順に各々配置されている。帯電部39は、矢符方向に回転されている電子写真感光体37の周面を均一に帯電させる。帯電部39は、電子写真感光体37の周面を均一に帯電させることができれば特に制限されず、非接触方式であっても接触方式であってもよい。帯電部の具体例としては、コロナ帯電装置、帯電ローラー、帯電ブラシ等が挙げられる。本発明の画像形成装置は耐摩耗性に非常に優れる電子写真感光体を用いているため、帯電部39として帯電ローラー等を用いる接触式の帯電方式を採用することが可能となる。接触方式の帯電部39を使用することで、帯電部39から発生するオゾンや窒素酸化物等の活性ガスの排出を抑え、活性ガスによる電子写真感光体の感光層の劣化を防止するとともに、オフィス環境等に配慮した設計をすることができる。帯電部39が接触方式の帯電ローラーを備える場合、帯電ローラーは、電子写真感光体37と接触したまま、電子写真感光体37の周面表面を帯電させることができれば特に限定されない。帯電ローラーとしては、例えば、電子写真感光体37と接触したまま、電子写真感光体37の回転に従属して回転するもの等が挙げられる。また、帯電ローラーとしては、例えば、少なくとも表面部が樹脂で構成されたローラー等が挙げられる。より具体的には、例えば、回転可能に軸支された芯金と、芯金上に形成された樹脂層と、芯金に電圧を印加する電圧印加部とを備えたもの等が挙げられる。このような帯電ローラーを備えた帯電部は、電圧印加部によって、芯金に電圧を印加することによって、樹脂層を介して接触する電子写真感光体37の表面を帯電させることができる。また、帯電ローラーの樹脂層を構成する樹脂は、電子写真感光体37の周面を良好に帯電させることができれば特に限定されない。樹脂層に用いる樹脂の具体例としては、シリコーン樹脂、ウレタン樹脂、シリコーン変性樹脂等が挙げられる。また、樹脂層には、無機充填材を含有させていてもよい。電圧印加部により帯電ローラーに印加される電圧は直流電圧のみであることが好ましい。帯電ローラーにより電子写真感光体に印加する直流電圧は、600~4000Vが好ましく、800~3000Vがより好ましく、900~2000Vが特に好ましい。交流電圧や直流電圧に交流電圧を重畳した重畳電圧を帯電ローラーに印加する場合より、帯電ローラーに直流電圧のみを印加する場合のほうが、感光層の磨耗量が少なくなる傾向がある。よって、帯電ローラーに直流電圧のみを印加することによって、好適な画像を形成することができ、さらに、感光層の摩耗量を低減させることができると考えられる。露光部38は、いわゆるレーザー走査ユニットであり、帯電部39によって均一に帯電された電子写真感光体37の周面に、上位装置であるパーソナルコンピューターPCから入力された画像データに基づくレーザー光を照射し、電子写真感光体37上に画像データに基づく静電潜像を形成する。現像部71は、静電潜像が形成された電子写真感光体37の周面にトナーを供給することで、画像データに基づくトナー像を形成させる。そして、このトナー像が中間転写ベルト31に1次転写される。クリーニング部は、中間転写ベルト31へのトナー像の1次転写が終了した後、電子写真感光体37の周面に残留しているトナーを清掃する。除電器は、1次転写が終了した後、電子写真感光体37の周面を除電する。クリーニング部及び除電器によって清浄化処理された電子写真感光体37の周面は、新たな帯電処理のために帯電部へ向かい、新たな帯電処理が行われる。中間転写ベルト31は、無端状のベルト状回転体であって、表面接触面側が各電子写真感光体37の周面にそれぞれ当接するように駆動ローラー33、従動ローラー34、バックアップローラー35、及び1次転写ローラー36等の複数のローラーに架け渡されている。また、中間転写ベルト31は、各電子写真感光体37と対向配置された1次転写ローラー36によって電子写真感光体37に押圧された状態で、複数のローラーによって無端回転するように構成されている。駆動ローラー33は、ステッピングモーター等の駆動源によって回転駆動し、中間転写ベルト31を無端回転させるための駆動力を与える。従動ローラー34、バックアップローラー35、及び1次転写ローラー36は、回転自在に設けられ、駆動ローラー33による中間転写ベルト31の無端回転に伴って従動回転する。これらのローラー34,35,36は、駆動ローラー33の主動回転に応じて中間転写ベルト31を介して従動回転するとともに、中間転写ベルト31を支持する。1次転写ローラー36は、1次転写バイアストナーの帯電極性とは逆極性を中間転写ベルト31に印加する。そうすることによって、各電子写真感光体37上に形成されたトナー像は、各電子写真感光体37と1次転写ローラー36との間で、駆動ローラー33の駆動により矢符反時計回り方向に周回する中間転写ベルト31に重ね塗り状態で順次転写1次転写される。2次転写ローラー32は、トナー像と逆極性の2次転写バイアスを用紙Pに印加する。そうすることによって、中間転写ベルト31上に1次転写されたトナー像は、2次転写ローラー32とバックアップローラー35との間で用紙Pに転写され、これによって、用紙Pにカラーの転写画像未定着トナー像が転写される。定着部4は、画像形成部3で用紙Pに転写された転写画像に定着処理を施すものであり、通電発熱体により加熱される加熱ローラー41と、この加熱ローラー41に対向配置され、周面が加熱ローラー41の周面に押圧当接される加圧ローラー42とを備えている。そして、画像形成部3で2次転写ローラー32により用紙Pに転写された転写画像は、当該用紙Pが加熱ローラー41と加圧ローラー42との間を通過する際の加熱による定着処理で用紙Pに定着される。そして、定着処理の施された用紙Pは、排紙部5へ排紙されるようになっている。また、本実施形態のカラープリンター1では、定着部4と排紙部5との間の適所に搬送ローラー6が配設されている。排紙部5は、カラープリンター1の機器本体1aの頂部が凹没されることによって形成され、この凹没した凹部の底部に排紙された用紙Pを受ける排紙トレイ51が形成されている。カラープリンター1は、以上のような画像形成動作によって、用紙P上に画像形成を行う。そして、上記のようなタンデム方式の画像形成装置では、像担持体として、第1の実施形態に係る電子写真感光体が備えられているので、接触方式の帯電部を備えていても、好適な画像を形成することができ、感光層の摩耗量が少なく耐久性の高い画像形成装置が得られる。以下、実施例により本発明をさらに具体的に説明する。なお、本発明は実施例によりなんら限定されるものではない。実施例1以下の方法により、導電性基体状に下引き層と感光層とをこの順に形成して感光体を作成した。下引き層の形成アルミナとシリカとで表面処理した後、湿式分散によりメチルハイドロジェンポリシロキサンにより表面処理された酸化チタンテイカ株式会社製、SMT-A試作品、数平均一次粒子径10nm2質量部と、6,12,66,610四元共重合ポリアミド樹脂東レ株式会社製、アミランCM80001質量部とを、メタノール10質量部、ブタノール1質量部、及びトルエン1質量部からなる溶媒を用いて、ビーズミルにより5時間分散処理して下引き層用塗布液を調製した。得られた下引き層用塗布液を開口5μmのフィルタにてろ過した後、直径30mm、全長246mmのアルミニウム製ドラムからなる導電性基体上にディップコート法により下引き層用塗布液を塗布した。塗布液の塗布後、130°Cで30分間処理し、導電性基体上に膜厚1.5μmの下引き層を形成した。感光層の形成チタニルフタロシアニン電荷発生剤1.5質量部と、ポリビニルブチラール樹脂ベース樹脂、電気化学工業株式会社製、デンカブチラール6000C1質量部と、プロピレングリコールモノメチルエーテル40質量部及びテトラヒドロフラン40質量部からなる分散媒とを混合し、ビーズミルにより2時間分散処理して電荷発生層用塗布液を調製した。得られた電荷発生層用塗布液を開口3μmのフィルタでろ過した後、下引き層上にディップコート法により電荷発生層用塗布液を塗布した。塗布液の塗布後、50°Cで5分間処理し、膜厚0.3μmの電荷発生層を形成した。次いで、正孔輸送剤HTM-150質量部、電子輸送剤ETM-12質量部、バインダー樹脂IResin-1、粘度平均分子量51,00080質量部、及びバインダー樹脂IIResin-7、粘度平均分子量49,00020質量部を、テトラヒドロフラン500質量部及びトルエン200質量部からなる溶媒に溶解して電荷輸送層用塗布液を調製した。得られた電荷輸送層用塗布液を電荷発生層と同様の方法によって電荷発生層上に塗布した後、120°Cで40分間処理し、膜厚20μmの電荷輸送層を形成した。実施例2~28、及び比較例1~11正孔輸送剤HTM、バインダー樹脂I、及びバインダー樹脂IIの種類及び使用量を表1に記載の種類及び使用量に変えることの他は、実施例1と同様にして感光体を形成した。なお、実施例及び比較例において、正孔輸送剤として下式で表されるHTM-1~HTM-7を用い、電子輸送剤として下式で表されるETM-1を用いた。また、バインダー樹脂I及びバインダー樹脂IIとして、下式で表される繰り返し単位から構成されるResin-1~Resin-12を用いた。正孔輸送剤電子輸送剤バインダー樹脂Iバインダー樹脂IIその他のバインダー樹脂電気特性及び膜厚変化の評価実施例及び比較例で作成した電子写真感光体を、負帯電現像プロセスを採用し、帯電ローラーを備えた市販のプリンターに装着して、下記の方法に従い電気特性、膜厚変化、外観の変化を評価した。<電気特性測定方法>電気特性は、イメージドラムユニットを改造し現像部材を除去し、所定の治具にて電位プローブ表面電位測定器モンロー社製244型を用いて表面電位を測定した。白紙画像プリント時の表面電位をV0、ベタ100画像プリント時の表面電位をVLとした。<膜厚変化測定方法>A4サイズの紙を用い、1万枚、連続して白紙印字を行い、印字前後の感光層の膜厚変化を測定した。<外観変化評価方法>具体的には、感光体表面に異物があるか否かを目視にて観察するとともに、観察された異物の径を直径ゲージにて測定した。次に、目視にて観察された異物が結晶性であるか否かを光学顕微鏡にて判定した。すなわち、異物内に、結晶が1個以上認められた場合には、この異物が結晶性異物であると判定した。そして、異物が結晶性異物でありその径が0.5mm以上である場合には結晶化と判定した。実施例1~28により、バインダー樹脂中のバインダー樹脂Iの質量がバインダー樹脂IIの質量の2倍以上であり、バインダー樹脂100質量部に対する電荷輸送剤の使用量が55質量部以下である感光体では、電荷輸送剤の結晶化が生じないためVLの値が低く電気特性に優れ、膜厚変化の少ない耐磨耗性に優れた感光体が得られることが分かる。一方、比較例1~3によれば、バインダー樹脂としてバインダー樹脂IIのみを用いた場合には、電荷輸送剤の結晶化は起こらないため感光体の電気特性は優れるが、感光層に著しい磨耗が生じることが分かる。また、比較例4~6によれば、バインダー樹脂としてバインダー樹脂Iのみを用いた場合には、感光層の膜厚変化は小さいが、電荷輸送剤の結晶化が生じVLの値が大きくなり感光層が電気特性に劣ることが分かる。さらに、実施例21で用いたバインダー樹脂であるポリカーボネート樹脂の混合物中の各繰り返し単位の比率を計算すると下式の通りとなる。ところが、ポリカーボネート樹脂として下記繰り返し単位からなるResin-1を単独で用いた比較例4では、実施例21で用いたバインダー樹脂と、各繰り返し単位の含有量は殆ど変わらないにも関わらず、電荷輸送剤の結晶化が生じていることが分かる。これらの結果から、電子写真感光体を、耐摩耗性に優れ、かつ電気的特性に優れたものとするためには、単にバインダー樹脂に含まれる繰り返し単位の比率を好適な比率に調整するのではなく、バインダー樹脂I及びバインダー樹脂IIを混合して用いることが必要であることが分かる。実施例1、27、及び28、並びに比較例9の結果より、バインダー樹脂100質量部に対する電荷輸送剤の部数と膜厚変化との関係をグラフ化し、図4に示す。図4より、バインダー樹脂100質量部に対する電荷輸送剤の使用量が55質量を超える場合、感光体の耐摩耗性が著しく損なわれることが分かる。実施例1、8、23、24、25、及び26、並びに比較例2、4、5、7、及び8の結果より、バインダー樹脂としてResin-1及びResin-7を用いた感光体と、Resin-2及びResin-7を用いた感光体とについて、バインダー樹脂100質量部中のバインダー樹脂Iの質量部と膜厚変化との関係をグラフ化し、図5に示す。図5より、バインダー樹脂100質量部中のバインダー樹脂Iの部数が66質量部未満、つまり、バインダー樹脂Iの質量がバインダー樹脂IIの質量の2倍未満である場合、感光体の耐摩耗性が著しく損なわれることが分かる。"